(57)【要約】【課題】ジメチルエーテルの改質反応において、比較的高い温度域でも高い活性、耐久性を有するジメチルエーテル改質触媒およびその製造方法を提供する。また、比較的高い温度域でも水素含有ガスを製造することができる水素含有ガスの製造方法を提供する。【解決手段】銅および亜鉛を主たる金属成分として含み、篩別により０．５ｍｍ以下の粒子径とされた金属酸化物粒子と、篩別により０．５ｍｍ〜２ｍｍの粒子径とされた活性アルミナ粒子とが配合されてなるジメチルエーテル改質触媒である。篩別により、銅および亜鉛を主成分として含む金属酸化物粒子の粒子径を０．５ｍｍ以下、活性アルミナ粒子を粒子径０．５ｍｍ〜２ｍｍとし、前記篩別後の金属酸化物粒子と活性アルミナ粒子とを混合するジメチルエーテル改質触媒の製造方法である。本発明のジメチルエーテル改質触媒の存在下で、ジメチルエーテルと水蒸気とを反応させる水素含有ガスの製造方法である。【選択図】なし【特許請求の範囲】
【請求項１】
銅および亜鉛を主たる金属成分として含み、篩別により０．５ｍｍ以下の粒子径とされた金属酸化物粒子と、篩別により０．５ｍｍ〜２ｍｍの粒子径とされた活性アルミナ粒子とが配合されてなるジメチルエーテル改質触媒。
【請求項２】
成型処理が施されてなる請求項１に記載のジメチルエーテル改質触媒。
【請求項３】
前記活性アルミナ粒子が造粒されてなる請求項１または２に記載のジメチルエーテル改質触媒。
【請求項４】
前記金属酸化物粒子が、アルミニウムまたはクロムを含む請求項１〜３のいずれか１項に記載のジメチルエーテル改質触媒。
【請求項５】
前記活性アルミナ粒子が、ベーマイトおよびγ−アルミナを含む請求項１〜４のいずれか１項に記載のジメチルエーテル改質触媒。
【請求項６】
篩別により、銅および亜鉛を主成分として含む金属酸化物粒子の粒子径を０．５ｍｍ以下、および、活性アルミナ粒子を粒子径０．５ｍｍ〜２ｍｍとし、
前記篩別後の金属酸化物粒子と活性アルミナ粒子とを混合するジメチルエーテル改質触媒の製造方法。
【請求項７】
前記混合後に、成型処理を施す請求項６に記載のジメチルエーテル改質触媒の製造方法。
【請求項８】
前記篩別前の前記金属酸化物粒子を硼素化合物の共存下で調製する請求項６または７に記載のジメチルエーテル改質触媒の製造方法。
【請求項９】
前記金属酸化物粒子がアルミニウムを含み、当該金属酸化物粒子を硼素化合物の共存下で調製する請求項８に記載のジメチルエーテル改質触媒の製造方法。
【請求項１０】
請求項１〜５のいずれか１項に記載のジメチルエーテル改質触媒の存在下で、ジメチルエーテルと水蒸気とを反応させる水素含有ガスの製造方法。
【発明の詳細な説明】
【技術分野】
【０００１】
本発明は、ジメチルエーテルから水素を生成させるジメチルエーテル改質触媒およびその製造方法、並びに、水素含有ガスの製造方法に関する。
【背景技術】
【０００２】
水素ガスは、アンモニア合成、各種有機化合物の水素化、石油精製、脱硫等の化学工業用、または半導体や冶金の雰囲気ガス、ガラス製造等に広く使用されている。また、最近は自動車等の動力源となる燃料電池用の原料としても大いに注目されている。
【０００３】
水素ガスの製造方法としては、例えば、ナフサ、天然ガス、石油液化ガス等の炭化水素類の水蒸気改質法が知られている。これらの炭化水素類を用いる方法には、原料の脱硫が必要なこと、水蒸気改質時の反応温度が８００〜１０００℃と非常に高いこと等の問題がある。
【０００４】
一方、メタノールを原料とした水蒸気改質法もよく知られている。当該水蒸気改質法は、脱硫が不要で反応温度が低い等の利点があり、近年注目され、小規模から大規模まで多数の設備が設置されている。
また、最近では、ジメチルエーテルを原料とする水蒸気改質法による水素ガスの製造方法も注目されている。ジメチルエーテルは、常温において容易に液化するため、貯蔵や運搬等において液化プロパンガスと同等の取り扱いが可能である。そのため、クリーンな燃料として自動車および発電用途として期待されている。現在、ジメチルエーテルはメタノールの脱水反応によって製造されており高価ではあるが、合成ガスからの直接合成法が開発されるに至って、安価かつ大量に供給できる状況になりつつある。
【０００５】
ジメチルエーテルの水蒸気改質反応は、下記（１）式および（２）式の２段反応で進行するものと考えられている。また、これらの主反応の他に、下記（３）式のシフト反応や下記（４）式のメタネーション反応などにより少量の一酸化炭素やメタンが副生する。これらの反応により副生した一酸化炭素やメタンは、改質ガスからさらに高純度な水素を精製する際に除去しにくいため、極力少ない方が好ましい。熱平衡から見ると反応温度が低いほど、また、水蒸気（Ｓ）とジメチルエーテル（Ｄ）のモル比（以下、Ｓ／Ｄ比と記す）が大きいほど改質ガス中の副生物濃度を低くさせることができる。
【０００６】
ＣＨ3ＯＣＨ3＋Ｈ2Ｏ＝２ＣＨ3ＯＨ−２３．５ｋＪ／ｍｏｌ  ・・・（１）
ＣＨ3ＯＨ＋Ｈ2Ｏ＝ＣＯ2＋３Ｈ2−４９．５ｋＪ／ｍｏｌ    ・・・（２）
ＣＯ2＋Ｈ2＝ＣＯ＋Ｈ2Ｏ−４１．２ｋＪ／ｍｏｌ           ・・・（３）
ＣＯ+３Ｈ2＝ＣＨ4＋Ｈ2Ｏ＋２０６．２ｋＪ／ｍｏｌ        ・・・（４）
【０００７】
ジメチルエーテルの水蒸気改質反応は（２）式のみのメタノール改質反応に比べて化学量論上は２倍量の水素を生成させることが可能であるが、（１）式の水和反応も吸熱反応であるため、より多くの熱量が供給されるように反応温度を高くする必要がある。従って、低温においても高い活性を示す触媒があれば、その分、反応温度を下げ放熱に伴う熱損失を減らし、熱効率を上げることが可能となり、外熱供給システムの大型化を避けることができる。
【０００８】
一方、ジメチルエーテルおよび水蒸気と共に空気を導入してジメチルエーテルの一部を酸化し、その熱を利用して（１）式および（２）式の主反応である吸熱反応を起こさせる自己熱供給型反応がある。この方法は、ジメチルエーテルの一部を（５）式に示すように水素および二酸化炭素に酸化し、この熱を利用して（１）式および（２）式の主反応を行うものである。この方法は、反応が継続されると熱の供給を必要としないので、反応開始時に必要な温度レベルにまで昇温するだけでよい。
ＣＨ3ＯＣＨ3＋３／２Ｏ2＝３Ｈ2＋２ＣＯ2＋６０３．７ｋＪ／ｍｏｌ（５）
【０００９】
ジメチルエーテルの水蒸気改質反応に使用される触媒としては、例えば、銅、亜鉛およびアルミニウムを含む金属酸化物を含有する触媒にゼオライトやシリカ−アルミナなどの固体酸を混合した触媒（例えば、特許文献１参照）；銅、亜鉛、クロム、アルミニウムを含む金属酸化物を含有する触媒（例えば、特許文献２参照）；白金、パラジウムなどの貴金属を用いた触媒（例えば、特許文献３，４参照）；等が提案されている。しかしながら、従来知られているジメチルエーテルの水蒸気改質用触媒では、活性や耐久性が十分でなく、そのまま反応に使用するには問題があった。
【００１０】
例えば、特許文献１に記載されている触媒をジメチルエーテル水蒸気改質反応に使用する場合、反応熱により触媒成分である銅、亜鉛のシンタリングや触媒粒子の粉化等が起こるため、耐久性が低くなってしまう。また、個々の触媒を別個に成型し、物理混合することは、製造上の効率が低下するばかりでなく、充填が煩わしくなるなど量産化には不向きである。
【００１１】
また、特許文献２に記載されている触媒は、上記４成分を共沈殿法で調製したものであり、活性が低く、一酸化炭素やメタンの生成濃度が高い。また、当該触媒の耐久性については不明である。
【００１２】
さらに、特許文献３，４に記載されている触媒は、低温での活性はなくとも高温領域での使用が可能であるが、メタン生成濃度が高い。従って、燃料電池用に使用する場合、燃料の水素が（４）式などに示す反応を起こすため、効率は著しく低下する。また、当該触媒の耐久性についても不明である。
【特許文献１】特開平９−１１８５０１号公報
【特許文献２】特開平１１−１０６７７０号公報
【特許文献３】米国特許第６５５５２５９号明細書
【特許文献４】特開平１０−１７４８６５号公報
【発明の開示】
【発明が解決しようとする課題】
【００１３】
ジメチルエーテルの水蒸気改質用触媒では、一般に、ガス空間速度（以下、「ＧＨＳＶ」と記す）を２０００（１／ｈ）程度とし、反応温度を３５０〜４５０℃とする必要がある。そして、エネルギーコストを考えた場合、より低温で高い活性を示す触媒が求められる。しかしながら、ＧＨＳＶが大きい場合においては、反応温度も高くなり、低温域のみならず、比較的温度の高い領域においても高い活性および耐久性が求められる。従って、低温で高い活性を示す触媒があれば、水素発生用の改質反応器のみならず、燃料電池の実用化にもつながり、かつ、装置全体の小型化までもが可能となる。
【００１４】
本発明は、上記現状における課題を解決することを目的とする。すなわち、本発明は、ジメチルエーテルの改質反応において、比較的高い温度域でも高い活性および耐久性を示すジメチルエーテル改質触媒およびその製造方法を提供することを目的とする。また、本発明は、当該ジメチルエーテル改質触媒を用いて、比較的高い温度域でも水素含有ガスを製造することができる水素含有ガスの製造方法を提供することを目的とする。
【課題を解決するための手段】
【００１５】
上記課題について鋭意研究した結果、本発明者らは、下記本発明に想到し当該課題を解決できることを見出した。
【００１６】
すなわち、本発明は、銅および亜鉛を主たる金属成分として含み、篩別により０．５ｍｍ以下の粒子径とされた金属酸化物粒子と、篩別により０．５ｍｍ〜２ｍｍの粒子径とされた活性アルミナ粒子とが配合されてなるジメチルエーテル改質触媒である。
【００１７】
また、本発明は、篩別により、銅および亜鉛を主成分として含む金属酸化物粒子の粒子径を０．５ｍｍ以下、および、活性アルミナ粒子を粒子径０．５ｍｍ〜２ｍｍとし、前記篩別後の金属酸化物粒子と活性アルミナ粒子とを混合するジメチルエーテル改質触媒の製造方法である。
【００１８】
さらに、本発明は、既述の本発明のジメチルエーテル改質触媒の存在下で、ジメチルエーテルと水蒸気とを反応させる水素含有ガスの製造方法である。
【発明の効果】
【００１９】
本発明によれば、ジメチルエーテルの改質反応において、比較的高い温度域でも高い活性および耐久性を示すジメチルエーテル改質触媒およびその製造方法を提供することができる。また、本発明によれば、当該ジメチルエーテル改質触媒を用いて、比較的高い温度域でも水素含有ガスを製造することができる水素含有ガスの製造方法を提供することができる。
【発明を実施するための最良の形態】
【００２０】
［１］ジメチルエーテル改質触媒
本発明のジメチルエーテル改質触媒は、銅および亜鉛を主たる金属成分として含み、篩別により０．５ｍｍ以下の粒子径とされた金属酸化物粒子（以下、特筆しない限り、単に「金属酸化物粒子」という）と、篩別により０．５ｍｍ〜２ｍｍの粒子径とされた活性アルミナ粒子（以下、特筆しない限り、単に「活性アルミナ粒子」という）とが配合されてなる。
【００２１】
当該ジメチルエーテル改質触媒は、ジメチルエーテルの改質反応において、比較的高い温度域でも高い活性と高い耐久性を発揮する。このような効果が発揮される理由は明らかではないが、比較的粒子径の大きい活性アルミナ粒子は、既述の（１）式で示されるジメチルエーテルの水和反応の進行に寄与すると考えられるが、その粒子径が小さい場合に比べて、粉化や活性劣化などが起こりにくくなる。そのため、高活性な状態を維持しながら高い耐久性が発揮されると考えられる。そして、その結果、長時間にわたり安定して水素含有ガスを製造することができる。
【００２２】
金属酸化物粒子は、既述の（２）式で示されるメタノールの分解反応の進行に寄与する。当該反応を効率よく進行させるには、銅および亜鉛が主たる金属成分として含まれている必要がある。具体的には、金属酸化物粒子中の銅および亜鉛の合計の含有量が他の金属成分のそれぞれの含有量よりも大きくなっていればよい。
【００２３】
金属酸化物粒子は、篩別により０．５ｍｍ以下とされているが、その下限は、実用上問題ない範囲であれば特に限定されず、例えば、３００μｍ程度とすることが好ましい。
また、金属酸化物粒子には、他の金属成分が含まれていてもよい。例えば、アルミニウム、クロム等が挙げられる。これらは助触媒的な役割を果たすため、触媒活性の向上に寄与することができる。なお、これらの好ましい含有量については、後述する。
【００２４】
活性アルミナ粒子は、篩別により０．５ｍｍ〜２ｍｍの粒子径とされている。粒子径が０．５ｍｍ未満では、活性劣化の度合い大きくなって高活性な状態を維持することが困難となり、触媒の耐久性も劣ってしまう。粒子径が２ｍｍを超えても実用的な利点はない。従って、粒子径が０．５ｍｍ〜２ｍｍの範囲にない活性アルミナ粒子は、少ないほうが好ましく、具体的には、粒子径が０．５ｍｍ〜２ｍｍの範囲にある活性アルミナ粒子との合計に対し、５重量％以下であることが好ましく、１重量％以下であることがより好ましい。
また、活性アルミナ粒子の粒子径は、０．５〜１ｍｍであることがより好ましい。
【００２５】
活性アルミナ粒子は、ベーマイトおよびγ−アルミナを含むことが好ましい。このような活性アルミナ粒子は、市販品を使用することができる。
また、活性アルミナ粒子は、造粒されてなることが好ましい。造粒により一次粒子が複数凝集し顆粒状となることで、固体酸点が発現しやすくなるといった効果が得られる。
【００２６】
本発明のジメチルエーテル改質触媒は、金属酸化物粒子と活性アルミナ粒子とを単に配合した状態で使用することができるが、実用的な観点からは、成型処理を施し所定の形状（成型体）として実用に供することが好ましい。例えば、円柱状、球状、不定形な顆粒状といった形状とすることが好ましい。このように、本発明のジメチルエーテル改質触媒が物理的に一体化した成型体となっていることで、各構成成分を個々に成型したり、成型後、改質器へ充填すべく成型体を再度、混合したりといった煩わしさを解消することができ、触媒の量産化や大量使用が可能となる。
【００２７】
また、成型体とされたジメチルエーテル改質触媒における金属酸化物粒子および活性アルミナ粒子は、成型処理により変形しながら密に接触する。すなわち、配合時のそれぞれの粒子径が変化する場合がある。しかし、化学的な変化を伴うものでなく、活性アルミナの粒子径が極端に小さくなることもないため、上記各粒子の触媒性能が劣ることはない。逆に、上記各粒子が密に接触することになるため、それぞれの成分がそれぞれの機能を発揮しながら、さらに両者の複合効果も発現されやすくなる。その結果、高活性で良好な耐久性をより効率よく示す触媒とすることができる。
【００２８】
［２］ジメチルエーテル改質触媒の製造方法
本発明のジメチルエーテル改質触媒の製造方法では、まず、篩別により、銅および亜鉛を主成分として含む金属酸化物粒子の粒子径を０．５ｍｍ以下とし、これとは別に、篩別により、活性アルミナ粒子を粒子径０．５ｍｍ〜２ｍｍとする。篩別後、金属酸化物粒子と活性アルミナ粒子とを混合して、ジメチルエーテル改質触媒を製造する。
以下、当該製造方法について詳細に説明する。
【００２９】
（金属酸化物粒子）
金属酸化物粒子は、例えば、下記のようにして作製することができる。まず、銅および亜鉛のそれぞれの金属化合物の水溶液を沈殿剤で処理して、沈殿物を作製する。このとき、銅および亜鉛の沈殿物を別々に作製した場合は、これらを混合することが好ましい。また、いずれかの沈殿物を作製した後、当該沈殿物の存在下で他方の金属化合物を沈殿させてもよい。さらに、銅および亜鉛を含有する沈殿物を同時に得る共沈法を適用してもよい。このようにして得られた沈殿物は、濾過および洗浄を行い前駆体化合物（スラリー）とする。その後、スラリーを乾燥および／または焼成し、篩別を行って所定の粒子径とすることで、金属酸化物粒子が作製される。
【００３０】
銅化合物としては、例えば、酢酸銅等の水溶性の有機酸塩；塩化銅、硫酸銅、硝酸銅等の水溶性の無機酸塩；等を使用することができる。
【００３１】
亜鉛化合物としては、例えば、酢酸亜鉛等の水溶性の有機酸塩；塩化亜鉛、硫酸亜鉛、硝酸亜鉛等の水溶性の無機酸塩；酸化亜鉛；等を使用することができる。
【００３２】
金属酸化物粒子がアルミニウムを含む場合、アルミニウム化合物としては、例えば、酢酸アルミニウム等の有機酸の水溶性塩；塩化アルミニウム、硫酸アルミニウム、硝酸アルミニウム等の無機の水溶性塩；等を使用することができる。
【００３３】
金属酸化物粒子がクロムを含む場合、クロム化合物としては、例えば、酢酸クロム等の有機酸の水溶性塩；塩化クロム、硫酸クロム、硝酸クロム等の無機の水溶性塩；等を使用することができる。
【００３４】
沈殿剤としては、水酸化ナトリウム、水酸化カリウム、炭酸ナトリウム、炭酸カリウム、炭酸水素ナトリウム、炭酸水素アンモニウム等の水溶性アルカリ化合物が用いられる。
なお、亜鉛化合物として酸化亜鉛を使用する場合は、これを水中に分散させ、炭酸ガスと接触させることにより、炭酸亜鉛の沈殿物を得ることができる。
【００３５】
金属化合物の水溶液を沈殿剤で処理して沈殿物とする際には、硼素化合物を共存させることが好ましい。硼素化合物を共存させることで、調製後の触媒の活性を向上させることができる。硼素化合物を共存させる場合、銅と硼素との原子比（銅／硼素）は、０．５〜６であることが好ましく、１〜５であることがより好ましい。硼素化合物としては、例えば、硼酸が好適である。
【００３６】
沈殿物調製時の金属化合物の水溶液中の濃度は、０．２〜３モル／Ｌであることが好ましく、０．５〜２モル／Ｌであることがより好ましい。金属化合物に対する沈殿剤の量は、化学当量の１〜２倍であることが好ましく、１．１〜１．６倍であることがより好ましい。沈殿剤の使用量が１倍以上であることで、沈殿の生成を良好なものとすることができる。また、２倍以下とすることで、沈殿剤が過剰になることを防ぎ、かつ、錯イオンが形成されて沈殿物が再溶解してしまうことを防ぐことができる。
【００３７】
沈殿物調製時の液温は、２０〜９０℃であることが好ましく、３５〜８５℃であることがより好ましい。液温が２０℃以上であることで、沈殿生成速度が遅くなることによる効率の低下を防ぐことができる。液温が９０℃以下であることで、中和反応に伴う発熱によって突沸が起こるのを防ぐことが可能となる。
【００３８】
金属酸化物粒子がアルミニウムやクロムを含まない場合、銅および亜鉛のそれぞれの組成は、銅が３０〜８０重量％、亜鉛が１５〜５０重量％であることが好ましく、銅が４０〜７０重量％、亜鉛が２０〜４０重量％であることがより好ましい。なお、各重量の合計は１００重量％を超えないものとする。
【００３９】
金属酸化物粒子がアルミニウムを含む場合、銅、亜鉛、アルミニウムのそれぞれの組成は、銅が３０〜８０重量％、亜鉛が１５〜５０重量％、アルミニウムが１〜２０重量％であることが好ましく、銅が４０〜７０重量％、亜鉛が２０〜４０重量％、アルミニウムが２〜１０重量％であることがより好ましい。なお、各重量の合計は１００重量％を超えないものとする。
【００４０】
アルミニウムを含む金属酸化物粒子は、例えば、銅および亜鉛の沈殿物を含有するスラリーとアルミニウムの沈殿物を含有するスラリーを別途作製し、これらのスラリーを混合して作製することができる。このようにして金属酸化物粒子を作製することで、触媒成分が緊密に混合され、優れた触媒性能が発揮される。
【００４１】
上記の場合、銅および亜鉛の沈殿物を含有するスラリーは、共沈法で調製されたものが好ましく、例えば、硼素の存在下で、銅の無機酸塩水溶液とアルカリ沈殿剤、および酸化亜鉛と炭酸ガスを用いて調製されたものが好ましい。また、銅および亜鉛を含む水溶液と炭酸アルカリのような沈殿剤で沈殿させる方法、銅の沈殿に酸化亜鉛を分散させ、炭酸ガスにより炭酸化する方法等でも調製することができる。
【００４２】
このようにして得られた沈殿物は純水等で洗浄することが好ましいが、原料に硫酸塩を使用した場合には、希薄アルカリ水溶液等で洗浄することが好ましい。
以上のようにして得られたスラリーに対し、乾燥や焼成が行われる。乾燥温度は５０〜１５０℃とすることが好ましい。焼成温度は空気中１８０〜５００℃とすることが好ましく、２００〜４００℃とすることがより好ましい。
【００４３】
金属酸化物粒子がクロムを含む場合、銅、亜鉛、クロムのそれぞれの組成は、銅が１０〜５０重量％、亜鉛が１０〜５０重量％、クロムが１〜３０重量％であることが好ましく、銅が２０〜４０重量％、亜鉛が２０〜４０重量％、クロムが５〜２０重量％であることがより好ましい。なお、各重量の合計は１００重量％を超えないものとする。
【００４４】
クロムを含む金属酸化物粒子は、アルミニウムを含む場合と同様にしてスラリーを生成した後、乾燥、焼成したものを用いることができる。また、一般に市販されている触媒でも特に問題はないが、成型体としての形態で販売されていることが多く、成型前の焼成粉体を用いることが好ましい。
【００４５】
このようにして得られた金属酸化物粒子を電子顕微鏡で観察すると、１０μｍ以下の微細粒子が１次粒子となり、これらが凝集して塊状の２次粒子となっている場合が多い。そのため、これを粉砕し、篩別することで、粒子径０．５ｍｍ以下の金属酸化物粒子とする。
なお、乾燥後の金属酸化物粒子を用いて、顆粒状の活性アルミナ粒子と混合し成型を行う場合は、成型後に焼成を行うことが好ましい。
【００４６】
（活性アルミナ粒子）
活性アルミナ粒子としては、アルミニウムの水酸化物の一種であるベーマイト[ｂｏｅｈｍｉｔｅ、α−ＡｌＯ（ＯＨ）]を形成した後に焼成して得られる「ベーマイトとγ−アルミナとを共存させたアルミナ成分」または「γ−アルミナを形成させたアルミナ成分」を用いることができる。焼成温度は、調製方法および焼成装置により多少差があるが、概ね３５０〜７００℃の範囲であることが好ましく、４００〜６００℃の範囲であることがより好ましい。ベーマイトは、水酸化アルミニウムの水中または弱塩基性水溶液中、１５０〜３００℃での水熱処理や、アルミニウムアマルガムの沸騰水による酸化などで得られる。また、市販のアルミナゾルなどを乾燥させて形成することもできる。
【００４７】
触媒中の活性アルミナ粒子は２０〜９０重量％であることが好ましく、２５〜８０重量％であることがより好ましい。なお、残部は、金属酸化物粒子である。
【００４８】
ベーマイトおよびγ−アルミナは、例えばＸ線回折装置により同定することができる。具体的には、Ｘ線回折ピークを測定し、既存の結晶構造データベースとの照合により同定することができる。最も一般的なデータベースは、ＪＣＰＤＳ  Ｐｏｗｄｅｒ  Ｄｉｆｒａｃｔｉｏｎ  Ｆｉｌｅ（ＰＤＦ：通称ＡＳＴＭカード）であり、本発明において用いられるデータカードは、ベーマイトが２１−１３０７、γ−アルミナが１０−０４２５である。回折ピークは、ＡＳＴＭカードに記載されたｄ値（Å：オングストローム）と相対強度Ｉ／Ｉ1、面指数（逆格子空間の帰属）を参考に、測定に用いたＸ線源の波長λ（例えばＣｕＫα１ではλ＝１．５４０５６Å）と回折の条件式（ブラッグの式）２ｄsinθ＝ｎλの関係より、回折角θからｄを算出する。そして、ＡＳＴＭカードのｄとＩ／Ｉ1の関係が一致すれば、測定物質とＡＳＴＭカードに記載されている化合物とが同じであると判断できる。
【００４９】
なお、場合によっては相対強度が完全に一致せず順番が変わることもあるが、記載されているピークの相対強度が大きい方（約３０％以上）のｄ値が一致し、その他の測定ピークのｄ値が確認できれば、同一成分が存在するとみなすことができる。また、Ｘ線回折法の性質上、目的物質の存在量を定量的に計測することは難しいが、単結晶などの例においては、０．１〜１重量％程度存在すれば検出されるものが多いとされており、ベーマイトとγ−アルミナについてもほぼ同様の検出感度にあるものと思われる。
【００５０】
活性アルミナ粒子は、径が大きいものは粉砕し、微粉末であるものは成型や造粒などを行って顆粒状に成形をすることが好ましい。成形法としては、物理的な圧縮による成型法、有機バインダーまたは無機バインダーなどによる接着剤を用いた造粒法などがあるが、特に限定されるものではない。但し、金属酸化物粒子との混合時にその形状が崩壊するような強度ではなく、その形状を保持する程度の強度が必要である。
【００５１】
粉砕または成形された活性アルミナ粒子は、篩い分け法により、０．５ｍｍ〜２ｍｍの粒子径に分級する。例えば０．５ｍｍと１ｍｍの２種の目開きの大きさの篩で挟み込めばこの範囲の粒子径が容易に得られる。
【００５２】
（金属酸化物粒子と活性アルミナ粒子の混合）
以上のような金属酸化物粒子と活性アルミナ粒子とを混合することで、本発明のジメチルエーテル改質触媒が製造される。
【００５３】
金属酸化物粒子と活性アルミナ粒子の混合では、両者が均一に混ざる必要があるが、顆粒状の活性アルミナを用いる場合は、その形状が保持される程度の混合であればよい。混合法としては撹拌翼を用いる方法；容器に入れ回転させることによる方法；重力を利用した落下にて混合させる方法；などがあるが、混合により崩壊することなく、均一に混合されれば、特に限定されるものではない。
【００５４】
（成型処理）
本発明のジメチルエーテル改質触媒は、金属酸化物粒子と活性アルミナ粒子とが混合された状態で使用することができるが、両成分の触媒性能および複合効果を効率よく発揮させる観点から、混合後に一体の成型体とする成型処理を施すことが好ましい。
【００５５】
成型処理の方法としては、打錠成型、押出成型、転動造粒など回転機器による球状成型などが挙げられる。ただし、簡単に手で触って壊れる程度の強度ではなく、反応器へ充填し、使用する際、粉化しない程度の強度を有する必要がある。
【００５６】
［３］水素含有ガスの製造方法
本発明の水素含有ガスの製造方法は、本発明のジメチルエーテル改質触媒の存在下で、ジメチルエーテルと水蒸気とを反応させて、水素含有ガスを製造する方法である。
【００５７】
当該触媒の使用にあたっては、水蒸気改質反応を行う前に、水素や一酸化炭素を含有するガスによって還元処理を行うことが好ましい。
ジメチルエーテルおよび水蒸気を原料混合ガスとして反応させる水蒸気改質反応では、水蒸気（Ｓ）とジメチルエーテル（Ｄ）との流量のモル比（Ｓ／Ｄ）は３〜１０であることが好ましく、３〜６であることがより好ましい。また、反応圧力は常圧が好ましい。
【００５８】
ジメチルエーテルの水蒸気改質反応における単位触媒あたりの原料混合ガスの供給量（ＧＨＳＶ）は、３００〜２００００（１／ｈ）の範囲が好ましく、５００〜１００００（１／ｈ）の範囲がより好ましい。ＧＨＳＶが３００（１／ｈ）以上である場合には、ジメチルエーテル改質触媒の改質能力が発揮されることで、水素生成量を十分なものとすることが可能となり、実用上好ましい。また、２００００（１／ｈ）以下である場合には、過剰負荷による触媒層の温度上昇を防ぐことができるので、触媒寿命の低下や、原料ガスが未反応のまま排出される現象を防止することができる。
【００５９】
反応温度は、混合ガスの供給量によっても異なるので一概には言えないが、上記の好ましいＧＨＳＶの範囲である３００〜２００００（１／ｈ）では２００〜４５０℃、より好ましい範囲である５００〜１００００（１／ｈ）では２５０〜３５０℃の温度範囲とすれば良好な改質反応収率を得ることができる。
【００６０】
反応器の形状としては、単管式、多管式、プレート式等が挙げられるが、これらの形状に限定されるものではない。
【００６１】
原料として用いるジメチルエーテルと水蒸気は、これらを混合した後、反応器に供給する方法やいずれかの成分を反応器に分割して供給する方法がある。
【実施例】
【００６２】
以下、実施例および比較例により本発明をさらに詳しく説明するが、本発明はこれらの例によって何ら限定されるものではない。
【００６３】
＜各触媒原料の調製＞
（触媒Ａ〜Ｇに使用される金属酸化物粒子）
炭酸ナトリウム１２１．６ｇを１５００ｍＬのイオン交換水と共に５Ｌの丸底フラスコに入れ溶解し、４０℃に保持した。また、硼酸１７．８ｇおよび硝酸銅（５水塩）２１９．６ｇをイオン交換水１０００ｍＬに溶解し、４０℃とした溶液を前述の炭酸ナトリウム溶液へ注加した。続いて、同溶液に、酸化亜鉛４７．４ｇをイオン交換水５００ｍＬに分散した分散液を加え、直ちに炭酸ガスを６（Ｌ／ｈ）の流速で吹き込んだ。１時間後、８０℃へ昇温し、３０分保持した。炭酸ガスは２時間で停止し、６０℃まで冷却した。濾過、洗浄後、スラリーを得た。
【００６４】
このスラリーを８０℃で乾燥し、乾燥粉を得た。乾燥粉はさらに３８０℃で焼成し、焼成粉を得た。焼成粉を乳鉢でよくすりつぶし、０．５ｍｍの目開きの篩を通し、目的粒径の金属酸化物粒子を得た。
【００６５】
（触媒Ｈ、Ｉに使用される金属酸化物粒子）
上記調製方法にて得られた濾過、洗浄後の沈殿物にアルミナゾル（日産化学工業  品番５２０）６０ｇとイオン交換水６０ｍｌの混合スラリーを加え、混練した。この沈殿物を８０℃で乾燥し、乾燥粉を得た。乾燥粉はさらに３８０℃で焼成し、焼成粉を得た。焼成粉は乳鉢でよくすりつぶし、０．５ｍｍの目開きの篩を通し、目的粒径の金属酸化物粒子を得た。
【００６６】
（触媒ＪおよびＫに使用される金属酸化物粒子）
市販されている銅−亜鉛−クロム触媒（日揮化学製  Ｎ２１１Ｂ）の焼成粉を０．５ｍｍの目開きの篩を通し、目的粒径の金属酸化物粒子を得た。
【００６７】
（触媒Ａ〜Ｋに使用される顆粒状または粉末状の活性アルミナ粒子）
Ｘ線回折装置（（株）マック・サイエンス製  Ｍ１８ＸＨＦ22−ＳＲＡ）で成分形態を確認することにより、ベーマイトとγ−アルミナとの両成分が検出される市販のアルミナ粉末（岩谷産業（株）社製ＲＫ−４０、平均粒径１μｍ以下、比表面積２３０ｍ2／ｇ）１００重量部に対し、グラファイトを２重量部添加し、よく混合した。この混合粉末をローラーコンパクター（フロイント産業（株）製  ＭＯＤＥＬ−ＭＩＮＩ）にて圧縮
させ、１．２ｍｍの目開きの金網を通し、一次整粒粉を得た。続いて、０．５ｍｍと１．２ｍｍの目開きの篩で挟み込み、目的粒径（０．５〜１．２ｍｍ）の顆粒状の活性アルミナ粒子を得た。当該顆粒状の活性アルミナ粒子を触媒Ｂ〜Ｄ、Ｆ〜Ｋに採用した。
また、触媒ＡおよびＥに使用される活性アルミナ粒子は、顆粒状にせず、粉末状のもの（上記市販品で平均粒径１〜５μｍ程度）を採用した。
【００６８】
＜各触媒の調製＞
（比較例１：触媒Ａ）
下記表１に示す配合で金属酸化物粒子と活性アルミナ粒子と混合し、回転機器にてよく撹拌し、触媒Ａを得た。触媒Ａ１００重量部に対し、グラファイトを３重量部添加し、よく混合し、打錠し、直径３ｍｍで厚さ３．３ｍｍの円柱状ペレットに成型した。
当該円柱状ペレットの軸方向断面を顕微鏡により観察したところ、図１に示すように、金属酸化物粒子と活性アルミナ粒子とが混在していることが確認できた。
【００６９】
（実施例１〜３：触媒Ｂ、Ｃ、Ｄ）
下記表１に示す配合で金属酸化物粒子と活性アルミナ粒子と混合し、回転機器にてよく撹拌し、触媒Ｂ、Ｃ、Ｄを得た。それぞれの触媒１００重量部に対し、グラファイトを３重量部添加してよく混合した後、打錠し、直径３ｍｍで厚さ３．３ｍｍの円柱状ペレットに成型した。
【００７０】
触媒Ｂからなる円柱状ペレットの軸方向断面を顕微鏡により観察したところ、図２に示すように、金属酸化物粒子と活性アルミナ粒子（白色部分）とが混在し、活性アルミナ粒子が変形していることが確認できた。
【００７１】
（比較例２：触媒Ｅ）
下記表１に示す配合で金属酸化物粒子と活性アルミナ粒子と混合し、回転機器にてよく撹拌し、触媒Ｅを得た。「触媒Ｅ」１００重量部に対し、水を５０重量部添加し、ニーダーにてよく混合し、ハイスピードミキサーにて造粒し、篩別により０．５から０．８５ｍｍφの球状成型物とした。
【００７２】
（実施例４：触媒Ｆ）
下記表１に示す配合で金属酸化物粒子と活性アルミナ粒子と混合し、回転機器にてよく撹拌し、触媒Ｆを得た。「触媒Ｆ」１００重量部に対し、水を５０重量部添加し、ニーダーにてよく混合し、ハイスピードミキサーにて造粒し、篩別により０．５から０．８５ｍｍφの球状成型物とした。
【００７３】
（実施例５：触媒Ｇ）
下記表１に示す配合で金属酸化物粒子と活性アルミナ粒子と混合し、回転機器にてよく撹拌し、触媒Ｇを得た。「触媒Ｇ」１００重量部に対し、グラファイトを３重量部添加し、よく混合し、打錠し、直径３ｍｍで厚さ３．３ｍｍの円柱状ペレットに成型した。このペレットを３８０℃にて焼成した。
【００７４】
（実施例６：触媒Ｈ）
下記表１に示す配合で金属酸化物粒子と活性アルミナ粒子と混合し、回転機器にてよく撹拌し、触媒Ｈを得た。「触媒Ｈ」１００重量部に対し、グラファイトを３重量部添加し、よく混合し、打錠し、直径３ｍｍで厚さ３．３ｍｍの円柱状ペレットに成型した。
【００７５】
（実施例７：触媒Ｉ）
下記表１に示す配合で金属酸化物粒子と活性アルミナ粒子と混合し、回転機器にてよく撹拌し、触媒Ｉを得た。「触媒Ｉ」１００重量部に対し、水を５０重量部添加し、ニーダーにてよく混合し、ハイスピードミキサーにて造粒し、０．５から０．８５ｍｍφの球状成型物とした。
【００７６】
（実施例８：触媒Ｊ）
下記表１に示す配合で金属酸化物粒子と活性アルミナ粒子と混合し、回転機器にてよく撹拌し、触媒Ｊを得た。「触媒Ｊ」１００重量部に対し、グラファイトを３重量部添加し、よく混合し、打錠し、直径３ｍｍで厚さ３．３ｍｍの円柱状ペレットに成型した。
【００７７】
【表１】
2008296076.tif 000002
【００７８】
＜水素含有ガスの製造評価＞
以下、実施例および比較例の触媒において、水素含有ガスの製造評価を次のように行った。
【００７９】
（触媒の一次評価（スクリーニング））
各触媒の反応劣化を評価するため、通常の反応条件に比べて高温度、高空間速度（ＧＨＳＶ）条件でＤＭＥ反応率を測定した。
【００８０】
具体的な評価方法としては、まず、固定床流通反応装置を用い、有効径９．４ｍｍφのチューブ型反応管に各触媒を２ｍＬ充填し、窒素および水素ガスにて水素還元を行った。還元条件はＧＨＳＶ１０００（１／ｈ）、反応温度２２０℃にて水素濃度を徐々に増加させ、１５ｖｏｌ％に到達したところで、９．５時間流通させた。
その後、還元温度２５０℃、水素濃度を最終的に１００ｖｏｌ％とし、還元を終了させた。
【００８１】
触媒活性は、上記のようにして還元した触媒層に、水蒸気／ジメチルエーテル比（Ｓ／Ｄ）４／１、ＧＨＳＶ５２,０００（１／ｈ）で原料を供給し、常圧で反応を行った。反応開始温度は４５０℃に設定し、反応後のガスはガスクロマトグラフィーにより分析し、ジメチルエーテル（ＤＭＥ）の反応率を求めた。また、反応率から活性の維持率も求めた。評価結果を下記表２に示す。
【００８２】
なお、ジメチルエーテルの反応率は出口ガス組成より以下の式にて算出した。
ＤＭＥ反応率＝ＤＭＥ以外の炭素含有ガス量／全炭素含有ガス量×１００(%)
また、活性の維持率は、反応開始１４４時間後の反応率（Ａ）と反応開始１時間後の反応率（Ｂ）との比（Ａ／Ｂ×１００）で評価した。当該維持率が高いほど、触媒の経時低下が少ないことを示す。
【００８３】
【表２】
2008296076.tif 000003
【００８４】
活性アルミナを顆粒状で打錠成型した実施例１、２、３、５、６、８で示す触媒Ｂ、Ｃ、Ｄ、Ｇ、Ｈ、Ｊは、活性アルミナ粒子を粉末で混合し、打錠成型した比較例１に比べ、ＤＭＥ反応率の経時低下が著しく改善されている。
また、球状成型した実施例４，７で示す触媒Ｆ、Ｉも、活性アルミナを粉末で混合し球状成型した比較例２に比べ、ＤＭＥ反応率の経時低下が著しく改善されている結果となった。
【００８５】
（触媒の耐久試験）
各触媒の耐久性を評価するため、通常の反応条件に近い条件で評価を行った。評価に用いた装置は触媒一次評価（スクリーニング）を行ったものと同一のものを使用した。具体的な評価方法は固定床流通反応装置を用い、有効径９．４ｍｍφのチューブ型反応管に各触媒を５ｍＬ充填し、一次評価と同条件で還元を行った。
【００８６】
触媒活性は、上記のようにして還元した触媒層に、水蒸気／ジメチルエーテル比（Ｓ／Ｄ）５／１、ＧＨＳＶ４,０００（１／ｈ）で供給し、ＤＭＥ反応率１００％となる温度で制御して反応を行った。反応は、連続運転で実施し、ＤＭＥ反応率が９５％を下回る温度で制御温度を１０℃上昇させ、反応を維持した。触媒Ｅを用いたものを比較例３、触媒Ｄ、Ｆ〜Ｊを用いたものを実施例９〜１４とした。
【００８７】
（比較例３）
表１記載の触媒Ｅを用い、上記の反応条件にて耐久試験を実施した。反応温度は反応開始時に徐々に上昇させ、ＤＭＥ反応率１００％となる時点の触媒入り口部より５ｍｍ前段の温度を測定し、これを制御温度として設定した。本反応では反応開始時の触媒層入り口温度は４００℃であった。１４４時間でＤＭＥ反応率が９５％以下となったため、制御温度を１０℃上昇させた。ＤＭＥ反応率が９６％へ回復し、再度反応温度を維持したが、３３６時間後にさらにＤＭＥ反応率が９５％を下回ったため、２度目の昇温をさせた。しかしながら、活性の低下が著しかったため、評価を終了した。
【００８８】
（実施例９）
表１記載の触媒Ｄを用い、上記反応条件にて耐久試験を実施した。反応方法は比較例３と同等である。本反応では反応開始時の触媒層入り口温度は４１５℃であった。反応開始後２０１６時間でＤＭＥ反応率は９５％以下となったため、反応温度を１０℃上昇させ、反応を維持した。その後、３０００時間までＤＭＥ反応率９５％以上を維持したまま、終了した。
【００８９】
（実施例１０）
表１記載の触媒Ｆを用い、上記反応条件にて耐久試験を実施した。反応方法は比較例３と同等である。本反応では反応開始時の触媒層入り口温度は４００℃であった。反応開始後１７４３時間でＤＭＥ反応率９５％を下回ったため、反応温度を１０℃上昇させ、反応を継続させた。その後、同様の操作を２度繰り返した後、２５００時間でＤＭＥ反応率９５％以上を維持したまま、終了した。
【００９０】
（実施例１１）
表１記載の触媒Ｇを用い、上記反応条件にて耐久試験を実施した。反応方法は比較例３と同等である。本反応では反応開始時の触媒層入り口温度は４３０℃であった。反応開始後１２５０時間でＤＭＥ反応率９５％を下回ったため、反応温度を１０℃上昇させ、反応を継続させた。その後、同様の操作を３度繰り返した後、２２００時間でＤＭＥ反応率９５％以上を維持したまま、終了した。
【００９１】
（実施例１２）
表１記載の触媒Ｈを用い、上記反応条件にて耐久試験を実施した。反応方法は比較例３と同等である。本反応では反応開始時の触媒層入り口温度は４１０℃であった。反応開始後１０００時間でＤＭＥ反応率９５％以上を維持したまま、終了した。
【００９２】
（実施例１３）
表１記載の触媒Ｉを用い、上記反応条件にて耐久試験を実施した。反応方法は比較例３と同等である。本反応では反応開始時の触媒層入り口温度は４００℃であった。反応開始後５３１０時間でＤＭＥ反応率９５％を下回ったため、反応温度を１０℃上昇させ、反応を継続させた。その後、同様の操作を２度繰り返した後、８０００時間でＤＭＥ反応率９５％以上を維持したまま、終了した。
【００９３】
（実施例１４）
表１記載の触媒Ｊを用い、上記反応条件にて耐久試験を実施した。反応方法は比較例３と同等である。本反応では反応開始時の触媒層入り口温度は３９５℃であった。反応開始後２６０７時間でＤＭＥ反応率９５％を下回ったため、反応温度を１０℃上昇させ、反応を継続させた。その後、同様の操作を３度繰り返した後、２８７１時間でＤＭＥ反応率９５％以上を維持したまま、終了した。
【００９４】
このように、所定の粒子径で顆粒状の活性アルミナを用いた実施例９〜１４に示す触媒は、比較例３の触媒と比較し、著しくその耐久性が向上していた。これは同一組成である実施例１０の触媒との比較においても明らかである。本発明における触媒は、４００℃という比較的高い温度においても高い反応率を維持し、ジメチルエーテルの改質反応を安定かつ効率的に進行させることができる。
【図面の簡単な説明】
【００９５】
【図１】比較例１の円柱状ペレットの軸方向断面の顕微鏡写真を示す図である。
【図２】実施例１の円柱状ペレットの軸方向断面の顕微鏡写真を示す図である。
【図１】
2008296076.tif 000004
【図２】
2008296076.tif 000005